Brevet FR3098829A1 — publié le 20210122

Description Titre de l'invention : COMPOSITION, SON UTILISATION POUR LE DE-MORDANÇAGE D'ALLIAGES DE MAGNESIUM, AINSI QUE PROCEDE DE DE-MORDANÇAGE D'ALLIAGES DE MAGNESIUM Domaine technique de l'invention [0001] L'invention concerne une composition, son utilisation pour le dé-mordançage d'alliages de magnésium, ainsi qu'un procédé de dé-mordançage d'alliages de magnésium. Arrière-plan technique [0002] De nombreux dispositifs utilisés dans l'aéronautique, tels que lturbopropulscurs comportent des pièces faites en un alliage de magnésium, et plus particulièrement en alliage de magnésium contenant de l'argent. [0003] La réparation (le reconditionnement) de ces pièces en alliage de magnésium contenant dc l'argent implique une étape consistant à enlever/décaper le revêtement initial dc conversion chimique présent sur ces pièces dans un bain appelé bain de « dé-mordançage », le mordançage étant l'étape de création de cc revêtement de conversion chimique sur les pièces en alliage dc magnésium. [0004] Lc bain de dé-mordançage est également utilisé pour la production en neuf dans le cas de présence dc défaut sur la pièce lors de son mordançage initial : on enlève le défaut (dé-mordançage) et on procède à la réfection du revêtement (re-mordançage). [0005] Dans certains bains de dé-mordançage actuellement utilisés, on trouve de l'acide chromique (112Cr04, CAS#7738-94-5) et, optionnellement du chromate dc Baryum (BaCr04, CAS# 10294-40-3). [0006] Or, très bientôt, la réglementation Européenne REACh interdira l'utilisation, en par- ticulier dc ces deux substances, par ailleurs mises en oeuvre dans un grand nombre de procédés de traitement de surfaces. [0007] Pour remplacer cc bain de dé-mordançage bientôt interdit, différents bains ont d'ores et déjà été proposés, comme par exemple un bain contenant de l'acide fluorhydrique (HF), de l'acide nitrique (NH04) et de l'acide hexafluorozirconique (H2ZrF6). [0008] Cependant, ce bain ne permet pas le décapage des alliages de magnésium contenant de l'argent en tant qu'élément d'addition. En effet, de par la présence d'acide nitrique, l'argent contenu dans l'alliage est dissout dans le bain et se redépose lors du traitement sur la pièce formant ainsi un dépôt de couleur noire (nitrate d'argent), empêchant ainsi toute opération de traitement de surface par la suite. Autrement dit, cette chimie ne 2 convient pas au traitement de certains alliages spécifiques actuellement mis en oeuvre. [0009] Une seconde raison technique empêche l'utilisation de cc bain sur matériel militaire mature. [0010] En effet, ce bain présente une vitesse de dissolution de l'alliage traité élevée, et diminue donc légèrement les dimensions des pièces traitées (variation significative pour une durée de traitement standard). Cette diminution de cotes (ou décote) n'est pas acceptable pour la division des moteurs militaires matures, pour qui la préservation des cotes des pièces traitées est impérative afin limiter les rebuts nécessitant des réapprovisionnements de pièces anciennes, générant des coûts importants. [0011] Dans cc contexte, l'invention vise à fournir une composition pour bain de dé- mordançage qui permet de : [0012] - ne pas mettre en oeuvre de substances impactées par REACh (pas de chrome hexavalent) ; [0013] - ne pas abattre les dimensions des matériaux traités ( REVENDICATIONS[Revendication 1] Composition, caractérisée en ce que : - elle comprend, en solution dans l'eau : entre 10 et 30 g/l de composition, d'acide phosphorique 11:T04, et entre 2 et 15 g/l de composition, dc permanganate de potassium KMnO4, - le rapport massique 143P041KMn04est compris entre 1,5 et 7, de préférence entre 1,8 et 5, le plus préférablement est égal à 2,8, - ladite solution a un pH compris entre compris entre 2,4 et 3, de préférence dc 2,5. [Revendication 2] Composition selon la revendication 1, caractérisée en ce que : - elle comprend : entre 15 et 20 g/1 de composition, d'acide phosphorique H3PO4, et entre 4 et 8 g/1 de composition, de permanganate de potassium KMnO4, - ladite composition a un pH compris entre 2,4 et 3,0. [Revendication 3] Composition selon la revendication 1 ou 2, caractérisée en ce que - elle comprend : 17 g/1 de composition, d'acide phosphorique H3PO4, et 6 g/1 de composition, de permanganate de potassium KMnO4, - ladite composition a un pH de 2,5. [Revendication 4] Composition selon l'une des revendications précédentes, caractérisée en ce qu'elle comprend de plus un agent d'ajustement du pH différent de l'acide nitrique HNO3, de préférence choisi parmi l'acide acétique CH, COOH, l'acide sulfurique, H2SO4 l'acide phosphorique H3PO4, l'hydroxyde de sodium NaOH et l'hydroxyde de potassium KOH. [Revendication 5] Utilisation de la composition selon l'une des revendications précédentes pour le dé-mordançage d'une pièce en un alliage de magnésium, en particulier contenant de l'argent. [Revendication 6] Procédé dé-mordançage d'une pièce en un alliage de magnésium, ca- ractérisé en ce qu'il comprend une étape a) d'immersion de ladite pièce dans un bain comprenant la composition selon l'une des revendications 1 à 4. [Revendication 7] Procédé selon la revendication 6, caractérisé en ce que l'étape a) est mise en oeuvre à une température comprise entre 10 et 35°C, de préférence entre 15 et 35 °C, pendant 5 à 20 min, de préférence pendant 10 min [Revendication 8] Procédé selon la revendication 6 ou 7, caractérisé en ce qu'il comprend de plus, avant l'étape a), une étape al) d'ajustement du pH du bain à un 9 [Revendication 9] pH compris entre 2,4 et 3, et de préférence de 2,5. [Revendication 10] Procédé selon la revendication 8, caractérisé en ce que l'étape al) est mise en oeuvre : soit par ajout d'un acide différent de l'acide nitrique, de préférence par ajout d'un acide choisi parmi l'acide acétique, l'acide sulfurique, l'acide phosphorique, pour diminuer le pH, soit par ajout d'hydroxyde de sodium et/ou d'hydroxyde de potassium, de préférence d'hydroxyde de potassium, pour augmenter le pH. Procédé selon l'une des revendications 6 à 9, caractérisé en ce que ladite pièce est en un alliage de magnésium contenant de l'argent.